(57)【要約】 【課題】樹脂の成形性向上のための新規な分岐構造を有する共重合体及び共重合体組成物を提供することを課題とする。【解決手段】（１）ジビニルベンゼン誘導体とアルキルリチウムのモル比が３／９７〜８０／２０である開始剤を用いて、ビニル芳香族炭化水素単量体のアニオン重合体がＧＰＣ法により求めた重量平均分子量が２０，０００〜２，０００，０００であることを特徴とし、分岐化工程として、ジビニルベンゼン誘導体及び共役ジエン、又はジビニルベンゼン誘導体を同時に添加することによる共重合体（２）（１）記載の共重合体と、ビニル芳香族炭化水素系樹脂の質量比が０．１／９９．９〜２０／８０であることを特徴とする、共重合体樹脂組成物およびその製造方法である。【選択図】なし【特許請求の範囲】
【請求項１】
ジビニルベンゼン誘導体とアルキルリチウムのモル比が３／９７〜８０／２０である開始剤を用いて、ビニル芳香族炭化水素単量体のアニオン重合を行い、得られた重合体がＧＰＣ法により求めた重量平均分子量が２０，０００〜２，０００，０００であり、分岐化工程として、ジビニルベンゼン誘導体及び共役ジエンを同時に添加することにより得られる共重合体。
【請求項２】
ジビニルベンゼン誘導体とアルキルリチウムのモル比が３／９７〜８０／２０である開始剤を用いて、ビニル芳香族炭化水素単量体のアニオン重合を行い、得られた重合体がＧＰＣ法により求めた重量平均分子量が２０，０００〜２，０００，０００であり、分岐化工程として、ジビニルベンゼン誘導体を添加することにより得られる共重合体。
【請求項３】
請求項１または２記載の共重合体と、ビニル芳香族炭化水素系樹脂の質量比が０．１／９９．９〜２０／８０である樹脂組成物。
【請求項４】
ジビニルベンゼン誘導体とアルキルリチウムのモル比が３／９７〜８０／２０である開始剤を用いて、ビニル芳香族炭化水素単量体のアニオン重合体がＧＰＣ法により求めた重量平均分子量が２０，０００〜２，０００，０００であることを特徴とし、分岐化工程として、ジビニルベンゼン誘導体及び共役ジエン、又はジビニルベンゼン誘導体を同時に添加することによる共重合体の製造方法。
【発明の詳細な説明】
【技術分野】
【０００１】
本発明は、分岐構造を有する共重合体及び共重合体組成物に関する。
【背景技術】
【０００２】
ジビニルベンゼン誘導体を用いることで、分岐構造を有する共重合体組成物を合成することが出来る。ジビニルベンゼン誘導体のアニオン重合で分岐構造を生成する場合、ジビニルベンゼン誘導体の重合順序により大きく二つに別けることが出来る。
【０００３】
一つは、分岐構造の核（Ｃｏｒｅ）を先に合成する方法であって（Ｃｏｒｅ  Ｆｉｒｓｔ法）、ジビニルベンゼン誘導体をアニオン重合させた後にビニル芳香族炭化水素単量体等を重合させる方法（特許文献１、非特許文献１）や、ジビニルベンゼン誘導体と他の単量体をアニオン共重合させた後にビニル芳香族炭化水素単量体等を重合させる方法（特許文献２、３）が知られている。
【０００４】
もう一つは、枝となる高分子鎖（Ａｒｍ）を先に重合させる方法であって（Ａｒｍ  Ｆｉｒｓｔ法）、ビニル芳香族炭化水素単量体等を重合させてからジビニルベンゼン誘導体をアニオン重合させる方法（特許文献４〜６）や、ビニル芳香族炭化水素単量体等を重合させてからジビニルベンゼン誘導体をアニオン重合し、更に別の単量体を重合させる方法（特許文献７、８）が知られている。
【先行技術文献】
【特許文献】
【０００５】
【特許文献１】特開平３−７９６０６号公報
【特許文献２】特表平１１−５１３７１５号公報
【特許文献３】特表２００４−５１７２０２号公報
【特許文献４】特開平１０−２５３９５号公報
【特許文献５】特開２０１０−２５５００８号公報
【特許文献６】特開２００１−１３９６４７号公報
【特許文献７】特表平８−５０４８６５号公報
【特許文献８】特開平８−８１５１４号公報
【非特許文献】
【０００６】
【非特許文献１】Ｈ．Ｅｓｃｈｗｅｙ  ｅｔ  ａｌ．「Ｓｔａｒｐｏｌｙｍｅｒｓ ｆｒｏｍ ｓｔｙｒｅｎｅａｎｄ ｄｉｖｉｎｙｌｂｅｎｚｅｎｅ」Ｐｏｌｙｍｅｒ，１９７５，Ｖｏｌ．１６，ｐ．１８０
【発明の概要】
【発明が解決しようとする課題】
【０００７】
本発明は、樹脂の成形性向上のための新規な分岐構造を有する共重合体及び共重合体組成物を提供することを課題とする。
【課題を解決するための手段】
【０００８】
即ち、本発明は、（１）  ジビニルベンゼン誘導体とアルキルリチウムのモル比が３／９７〜８０／２０である開始剤を用いて、ビニル芳香族炭化水素単量体のアニオン重合を行い、得られた重合体がＧＰＣ法により求めた重量平均分子量が２０，０００〜２，０００，０００であり、分岐化工程として、ジビニルベンゼン誘導体及び共役ジエンを同時に添加することにより得られる共重合体、（２）ジビニルベンゼン誘導体とアルキルリチウムのモル比が３／９７〜８０／２０である開始剤を用いて、ビニル芳香族炭化水素単量体のアニオン重合を行い、得られた重合体がＧＰＣ法により求めた重量平均分子量が２０，０００〜２，０００，０００であり、分岐化工程として、ジビニルベンゼン誘導体を添加することにより得られる共重合体、（３）（１）または（２）に記載の共重合体と、ビニル芳香族炭化水素系樹脂の質量比が０．１／９９．９〜２０／８０であることを特徴とする共重合体樹脂組成物、（４）ジビニルベンゼン誘導体とアルキルリチウムのモル比が３／９７〜８０／２０である開始剤を用いて、ビニル芳香族炭化水素単量体のアニオン重合体がＧＰＣ法により求めた重量平均分子量が２０，０００〜２，０００，０００であることを特徴とし、分岐化工程として、ジビニルベンゼン誘導体及び共役ジエン、又はジビニルベンゼン誘導体を同時に添加することにより得られる共重合体の製造方法である。
【発明の効果】
【０００９】
本発明の分岐構造を有する共重合体及び共重合体樹脂組成物は、溶融張力が高く、また歪み硬化性が高いために、発泡成形時にセル径が均一になりやすい等の効果を奏することができる。
【発明を実施するための形態】
【００１０】
本明細書では、ジビニルベンゼン誘導体とは、１，３−ジビニルベンゼンや１，４−ジビニルベンゼン、１，３−ジイソプロペニルベンゼン、１，４−ジイソプロペニルベンゼン、ｍ−イソプロペニルスチレン、ｐ−イソプロペニルスチレン等のことであり、好ましくは１，３−ジビニルベンゼンや１，４−ジビニルベンゼンである。これらジビニルベンゼン誘導体を、１種又は２種類以上の混合物として用いても良い。
【００１１】
本明細書では、アルキルリチウムとは、ｎ−ブチルリチウムやｓｅｃ−ブチルリチウム、ｔｅｒｔ−ブチルリチウム、エチルリチウム、１，１−ジフェニルヘキシルリチウム等が挙げられ、好ましくはｎ−ブチルリチウムである。
【００１２】
ジビニルベンゼン誘導体とアルキルリチウムのモル比は、３／９７〜８０／２０である。溶融張力や歪み硬化性の向上効果を大きく高めたければ、１５／８５〜５０／５０である。この割合が３／９７未満であると、溶融張力や歪み硬化性の向上効果が少ない。
【００１３】
本明細書では、ビニル芳香族炭化水素単量体とは、スチレンやα-メチルスチレン、α-エチルスチレン、ｏ−メチルスチレン、ｐ−メチルスチレン、ｏ−エチルスチレン、ｐ−エチルスチレン、ｐ−ｔｅｒｔ−ブチルスチレン、２，４−ジメチルスチレン、２，５−ジメチルスチレン、ｐ−ｔｅｒｔ-ブトキシスチレン、ビニルナフタレン、ビニルアントラセン、インデン等が挙げられ、好ましくはスチレンである。
【００１４】
ジビニルベンゼン誘導体とアルキルリチウムからなる開始剤を用いて、ビニル芳香族炭化水素単量体のアニオン重合を行うと、直鎖状、分子量が倍の直鎖状、星型等の混合物が得られる(分岐化行程前のアニオン重合体)。
【００１５】
ジビニルベンゼン誘導体とアルキルリチウムからのアニオン重合体を分岐化（分岐化工程）すると、直鎖状、星型、星型が２つ繋がったＰｏｍ−Ｐｏｍ型（Ｓｔａｒ−Ｌｉｎｅａｒ−Ｓｔａｒ型）や、星型が３つ以上繋がった形状（ｓｔａｒ−Ｌｉｎｅａｒ−Ｓｔａｒ−Ｌｉｎｅａｒ−Ｓｔａｒ）等の混合物が得られる。対して、分岐化行程前のアニオン重合体をジビニルベンゼン誘導体を用いずに合成し、分岐化すると、直鎖状、星型しか得られない。
【００１６】
共役ジエンとは、１，３−ブタジエンやイソプレン、２，３−ジメチル−１，３−ブタジエン、１，３−ペンタジエン、１，３−ヘキサジエン、１，３−シクロヘキサジエン等が挙げられるが、好ましくは１，３−ブタジエンやイソプレンである。
【００１７】
共役ジエンであるイソプレンのアニオンとジビニルベンゼン誘導体であるジビニルベンゼンの反応の速度定数は、ジビニルベンゼンのアニオンとジビニルベンゼンの反応の速度定数と比べ１／１０以下である（ＡＮＩＯＮＩＣ  ＰＯＬＹＭＥＲＩＺＡＴＩＯＮ  ＰＲＩＮＣＩＰＬＥＳ  ＡＮＤ  ＰＲＡＣＴＩＣＡＬ  ＡＰＰＬＩＣＡＴＩＯＮＳ，ＭＡＲＣＥＬ  ＤＥＫＫＥＲ，ＩＮＣ．，１９９６，ｐ３３７））。そのため、分岐化行程において、ジビニルベンゼンの連鎖が長くなりやすく、多分岐化しやすくなる傾向があり、高分子量化しやすくなる。
【００１８】
分岐構造を有する共重合体は、共重合体のみで利用することも出来るが、ビニル芳香族炭化水素樹脂と混練して用いることも出来る。それにより、混練前のビニル芳香族炭化水素樹脂と比較して、溶融張力や歪み硬化性が向上し、発泡成形時には均一なセルが得やすくなる。
【００１９】
本明細書では、ビニル芳香族炭化水素樹脂とは、ポリスチレンやポリ（α−メチルスチレン）、ポリ（α−エチルスチレン）、ポリ（ｏ−メチルスチレン）、ポリ（ｐ−メチルスチレン）、ポリ（ｏ−エチルスチレン）、ポリ（ｐ−エチルスチレン）、ポリ（ｐ−ｔｅｒｔ−ブチルスチレン）、ポリ（２，４−ジメチルスチレン）、ポリ（２，５−ジメチルスチレン）、ポリ（ｐ−ｔｅｒｔ-ブトキシスチレン）、ポリビニルナフタレン、ポリビニルアントラセン、ポリインデン等が挙げられ、好ましくはポリスチレンである。
【００２０】
本発明の共重合体と、ビニル芳香族炭化水素樹脂の質量比が０．１／９９．９〜２０／８０であり、好ましくは０．５／９９．５〜２０／８０である。共重合体の質量比が０．１未満では溶融張力や歪み硬化性の向上効果が少なく、２０より大きい場合は溶融張力が大きくなりすぎて成形性が悪くなるため好ましくない。
【００２１】
本発明の分岐化工程前のアニオン重合体の重量平均分子量とは、ゲルパーミエーションクロマトグラフィー（以下、ＧＰＣと記す）により測定された分子量分布曲線のピーク部の重量平均分子量を示すものである。これは、分子量既知の標準ポリスチレンのＧＰＣを測定し、そのピーク位置の保持容量を求めて重量平均分子量と保持容量との相関曲線を作図した検量線より求められる。
【００２２】
本発明の分岐化工程前のアニオン重合体の重量平均分子量は２０，０００〜２，０００，０００であり、好ましくは４０，０００〜１，５００，０００であり、更に好ましくは１００，０００〜１，５００,０００である。ビニル芳香族炭化水素単量体であるスチレンのアニオン重合体の絡み合い点間分子量は約２０，０００であり（非特許文献：Ｐｈｙｓｉｃａｌ．  Ｃｈｅｍ．，１９６８年，ｖｏｌ．３４９，ｐ．４３３）、分岐を有する高分子の粘弾性的性質に大きな影響を及ぼすのは、枝の分子量が絡み合い点間分子量の２倍以上の時であり、顕著に現れるのは５倍以上の時である。そのため、重量平均分子量が２０，０００未満では絡み合いが不十分となり、４０，０００では絡み合い点間分子量の２倍となるため絡み合いやすくなり、５倍となる１００，０００以上であることが望ましい。また、２，０００，０００を超えると成形性が著しく悪くなることから、好ましくない。
【００２３】
溶融張力（メルトテンション）とは、加熱・溶融した樹脂を引張った際に発生する張力のことである。メルトフローレートが粘性の指標であるのに対し、弾性の指標として、紡糸性、ブロー成形性などの成形加工性の一次評価として用いられる。溶融張力が低いと、インフレーションフィルム成形では樹脂が垂れやすくなりドローダウン性が悪くなり、発泡成形においては破泡しやすくなる。逆に、溶融張力が高すぎると、高速成形の際に破断しやすくなる。
【００２４】
伸長粘度は、一定の歪速度、一定温度下での溶融樹脂の伸長変形下の粘度のことである。溶融紡糸、フィルム成形、ブロー成形、熱成形などのダイを出た以降の自由表面下での変形のしやすさを評価する方法として、伸長粘度が用いられている。
【００２５】
歪み硬化性とは伸長変形において歪の増加と共に変形抵抗が急激に増加する弾性現象のことである。歪み硬化性が顕著であると、偏肉が生じ難いため、変形が均質に生じることが知られている。その結果、厚みが均一のシートが得やすい事や、気泡成長における破泡が低減することから発泡成形性が向上する。
【００２６】
歪み硬化性において、延伸倍率ｅ1倍（ｅはネピアの定数）での伸長粘度をη１、延伸倍率ｅ2倍での伸長粘度をη２とし、その伸長粘度の比η２／η１を指標とする。
【００２７】
歪み硬化性比とは、用いるビニル芳香族炭化水素系樹脂の歪み硬化性からの上昇の程度が問題となるため、共重合体とビニル芳香族炭化水素系樹脂からなる共重合体樹脂組成物の伸長粘度の比η２／η１とビニル芳香族炭化水素系樹脂の伸長粘度の比η２／η１の比とした。
【実施例】
【００２８】
以下に実施例をもって本発明を更に説明するが、本発明はこれらの実施例に限定されるものではない。
【００２９】
＜混練方法＞
混練は二種類の方法で行った。一つ目の方法は、ブラベンダー社製プラスチコーダＰＬ２０００（ニーダアタッチメント：内容積６０ｍＬ、２枚のシグマブレード）を用いて、混合槽温度２００℃、ブレード回転数７０ｒｐｍ、混練時間１０分間で行った。二つ目の方法は、田端社製４０ｍｍφ押出機（単軸ダルメージスクリュー）を用いて、温度２００℃で押出、ペレットを得た。
【００３０】
混錬する樹脂は、合成した共重合体とビニル芳香族炭化水素系樹脂のポリスチレンである。ポリスチレンは、東洋スチレン社製ＨＲＭ−１０Ｎを用いた。例えば、１０質量％の混練物では、合成した共重合体５ｇとＨＲＭ−１０Ｎ４５ｇを用いた。
【００３１】
＜測定方法＞
溶融張力は、東洋精機社製キャピログラフ１Ｄ（キャピラリー寸法：直径１ｍｍ、長さ４０ｍｍ、バレル寸法：直径９．５５ｍｍ、有効長さ２５０ｍｍ）を用いて測定を行った。ペレット状のサンプル約２５ｇをバレルに詰め、バレル温度２００℃で３分間予熱を行った。その後、２００℃でピストンスピード５ｍｍ／ｍｉｎで溶融樹脂を押し出し、引取速度５ｍｍ／ｍｉｎで引取時の張力を溶融張力の値として記載した。
【００３２】
歪み硬化性の評価は伸長粘度を用いており、伸長粘度は東洋精機社製マイスナー型伸長粘度計メルテンレオメーターを用いて測定した。直径約１ｍｍ、長さ約３０ｃｍの棒状試料を用いて、シリコンオイル中で溶融させ、３分間放置した後、回転式クランプに両端を挟み、一軸方向に伸長させる方法で測定した。測定温度は１４０℃で、伸長速度０．０５ｓｅｃ−１で測定した。
【００３３】
重量平均分子量の測定は、東ソー社製ＨＬＣ−８２２０ＧＰＣ（カラム：昭和電工社製ＫＦ−４０４ＨＱ）を用いて、溶媒はテトラヒドロフラン、４０℃で示差屈折計により検出を行った。米国標準技術局認証の標準物質としてＳＲＭ７０５Ａを用いて、重量平均分子量を求めた。
【００３４】
＜製造方法＞
内容積３Ｌ又は１０Ｌの重合缶で、攪拌翼はマックスブレンド翼を用いて、攪拌数は約２００ｒｐｍで重合を行った。缶内は窒素置換されており、外気が入らないように缶内圧は大気圧以上とした。原料は脱水缶から窒素による圧送又は窒素雰囲気のグローブ                      ボックス内で計量し、重合缶内へ窒素による圧送で添加した。原料とは、シクロヘキサン、スチレン、ジビニルベンゼン、ｎ−ブチルリチウム及びイソプレンである。
【００３５】
＜脱水法＞
シクロヘキサン、スチレン及びジビニルベンゼンは、脱水缶内で窒素バブリングすることにより脱水を行い（室温）、水分量が１０ｐｐｍ以下になるまで脱水した。イソプレンは、真空乾燥した３Ａのモレキュラーシーブを用いて、水分量が１０ｐｐｍ以下になるまで脱水した。                                                
【００３６】
［実施例１］
１０Ｌ重合缶に３００ｐｐｍのテトラヒドロフランを含むシクロヘキサン（表中の表記をＣＨｘ−１とする）５．６７ｋｇ及びジビニルベンゼン（表中の表記をＤＶＢ−１とする）２１．３ｍｇ加えた。その後、３０℃に昇温し、濃度０．２３６ｍｏｌ／Ｌのｎ−ブチルリチウム（表中の表記をＢｕＬｉとする）を含むシクロヘキサン溶液を２３．１ｍＬ添加し３０分間反応させた。次いで、スチレン（表中の表記をＳｔ−１とする）１０ｇを添加し３０℃で３０分間反応させた後、６００ｇのスチレン（表中の表記をＳｔ−２とする）を更に添加し、内温が４０℃になるようにして１時間重合させた（分岐化工程前のアニオン重合体）。この重合溶液をサンプリングし、ＧＰＣにより重量平均分子量を測定した。更に、ジビニルベンゼン（表中の表記をＤＶＢ−２とする）１５．７ｇとイソプレン（表中の表記をＩｓｐとする）３３．４ｇをシクロヘキサン(表中の表記をＣＨｘ−２とする)７００ｇで溶解させ、７０℃に昇温した反応容器に添加し５時間反応させた。少量の水により反応を停止させ、メタノール中に重合溶液を滴下することにより析出を行った。得られた共重合体５ｇとポリスチレン（ＨＲＭ−１０Ｎ）４５ｇをブラベンダー社製プラスチコーダＰＬ２０００にて混練し、溶融張力や伸長粘度の測定を行った。測定結果は表２に記載した。
【００３７】
［実施例２〜９］
表１に示した原料配合以外は実施例１と同様な操作を行なった。測定結果は表２に記載した。
【００３８】
［実施例１０］
イソプレンは使用せずに、それ以外は、実施例１と同様に、分岐化工程前のアニオン重合体を合成し、重量平均分子量を測定した。その後も実施例１と同様に、ジビニルベンゼンを用いて共重合体を合成し、停止、析出を行い、混練及び測定を行った。用いた原料量を表３に記載した。
【００３９】
［実施例１１、１２］
表１に示した原料量で実施例１０と同様な操作を行なった。測定結果は表３に記載した。
【００４０】
［実施例１３、１４］
実施例１３では、実施例８で得られた共重合体を、実施例１４では、実施例１２で得られた共重合体を使用し、ポリスチレン（ＨＲＭ−１０Ｎ）との樹脂組成物を表４記載の量比で、田端社製４０ｍｍφ押出機にて押出を行い作製した。
【００４１】
［比較例１、２］
ジビニルベンゼンを用いずに、それ以外は、実施例１と同様に、分岐化工程前のアニオン重合体を合成し、重量平均分子量を測定した。その後も同様に、イソプレン及びジビニルベンゼンを用いて共重合体を合成し、停止、析出を行い、混練及び測定を行った。用いた原料量を表１に、測定結果は表２に記載した。
【００４２】
［比較例３、４］
ジビニルベンゼンを用いずに、それ以外は、実施例１と同様に、分岐化工程前のアニオン重合体を合成し、重量平均分子量を測定した。その後、イソプレンは用いずに、同様に共重合体を合成し、停止、析出を行い、混練及び測定を行った。用いた原料量を表１に、測定結果は表２に記載した。
【００４３】
【表１】
2015203071.tif 000002
【００４４】
【表２】
2015203071.tif 000003
【００４５】
【表３】
2015203071.tif 000004
【００４６】
【表４】
2015203071.tif 000005
【００４７】
表３では、開始剤比は、ジビニルベンゼン誘導体とアルキルリチウムのそれぞれのｍｏｌ％を示している。ただし、アルキルリチウムは溶媒や単量体中の不純物で不活性化するため、用いた量ではなく、{用いた単量体Ｍ（ｇ）}／｛重合体の数平均分子量Ｍｎ（ｇ／ｍｏｌ）｝で算出した値を用いている。
【００４８】
分子量は、分岐化工程前のアニオン重合体の構造をＧＰＣ法により求めた重量平均分子量のことである。
【００４９】
実施例の樹脂は、発泡成形性に影響を与える、溶融張力、歪み硬化性が向上した。
【産業上の利用可能性】
【００５０】
本発明の分岐構造を有する共重合体及び共重合体組成物は、発泡成形用加工助剤として有効に働くことがわかった。また、他に、シートや発泡シートの加工助剤の用途にも適用できる。